【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
供給原材料として、非鉄合金薄片のコイルを用意することと、
前記供給原材料の前記コイルを伸ばすことと、
前記供給原材料を、前記非鉄合金の再結晶温度と、前記非鉄合金の固相線温度よりも５．６℃（１０°Ｆ）低い温度との間の温度に加熱することと、
前記供給原材料を焼き入れして、テンパを有する熱処理された製品を形成することとを含む方法であって、
前記テンパは、Ｏテンパ又はＴテンパであり、かつ、
前記非鉄合金薄片は、
０．４重量％のケイ素と、
０．２重量％未満の鉄と、
０．３５〜０．４０重量％の銅と、
０．９重量％のマンガンと、
１重量％のマグネシウムとのすべてを有するアルミニウム合金を除く、方法。
【請求項２】
前記加熱することが、赤外線、放射管ガスだき炉、直接抵抗、誘導加熱、及びそれらを組み合わせたものからなる群から選択される、請求項１に記載の方法。
【請求項３】
前記非鉄合金が、アルミニウム合金、マグネシウム合金、チタン合金、銅合金、ニッケル合金、亜鉛合金、及びスズ合金からなる群から選択される、請求項１に記載の方法。
【請求項４】
前記非鉄合金が、２ｘｘｘ、３ｘｘｘ、６ｘｘｘ、７ｘｘｘ、及び８ｘｘｘシリーズのアルミニウム合金からなる群から選択されるアルミニウム合金である、請求項３に記載の方法。
【請求項５】
前記非鉄合金がマグネシウム合金である、請求項３に記載の方法。
【請求項６】
前記熱処理された製品を再び巻き、第２のコイルを形成することを更に含む、請求項１に記載の方法。
【請求項７】
前記加熱温度が、前記非鉄合金の前記再結晶温度と、前記非鉄合金の前記固相線温度よりも１６．７℃（３０°Ｆ）低い温度との間である、請求項１に記載の方法。
【請求項８】
前記加熱温度が、前記非鉄合金の前記再結晶温度と、前記非鉄合金の前記固相線温度よりも３３．３℃（６０°Ｆ）低い温度との間である、請求項１に記載の方法。
【請求項９】
前記加熱温度が、前記非鉄合金の前記再結晶温度と、前記非鉄合金の前記固相線温度よりも４７．２℃（８５°Ｆ）低い温度との間である、請求項１に記載の方法。
【請求項１０】
前記非鉄合金がアルミニウム合金であり、かつ前記加熱温度が３１６〜５９３．３℃（６００〜１１００°Ｆ）である、請求項１に記載の方法。
【請求項１１】
前記非鉄合金がマグネシウム合金であり、かつ前記加熱温度が２８８〜４９９℃（５５０〜９３０°Ｆ）である、請求項１に記載の方法。
【請求項１２】
供給原材料として、非鉄合金薄片のコイルを用意することと、
前記供給原材料の前記コイルを伸ばすことと、
前記供給原材料を、前記非鉄合金の再結晶温度と、前記非鉄合金の固相線温度よりも５．６℃（１０°Ｆ）低い温度との間の温度まで、０．５〜５５秒の加熱時間にわたり加熱することと、
前記供給原材料を焼き入れして、テンパを有する熱処理された製品を形成することとを含む方法であって、
前記テンパは、Ｏテンパ又はＴテンパであり、かつ、
前記非鉄合金薄片は、
０．４重量％のケイ素と、
０．２重量％未満の鉄と、
０．３５〜０．４０重量％の銅と、
０．９重量％のマンガンと、
１重量％のマグネシウムとのすべてを有するアルミニウム合金を除く、方法。
【請求項１３】
前記非鉄合金が、アルミニウム合金、マグネシウム合金、チタン合金、銅合金、ニッケル合金、亜鉛合金、及びスズ合金からなる群から選択される、請求項１２に記載の方法。
【請求項１４】
前記非鉄合金が、２ｘｘｘ、３ｘｘｘ、６ｘｘｘ、７ｘｘｘ、及び８ｘｘｘシリーズのアルミニウム合金からなる群から選択されるアルミニウム合金である、請求項１２に記載の方法。
【請求項１５】
前記非鉄合金がマグネシウム合金である、請求項１２に記載の方法。
【請求項１６】
前記加熱時間が０．５〜２０秒である、請求項１２に記載の方法。
【請求項１７】
前記加熱時間が０．５〜１０秒である、請求項１６に記載の方法。
【請求項１８】
前記非鉄合金がアルミニウム合金であり、かつ前記加熱温度が３１６〜５９３．３℃（６００〜１１００°Ｆ）である、請求項１２に記載の方法。
【請求項１９】
前記非鉄合金がマグネシウム合金であり、かつ前記加熱温度が２８８〜４９９℃（５５０〜９３０°Ｆ）である、請求項１２に記載の方法。
【請求項２０】
前記テンパが、Ｔ４及びＴ４Ｘからなる群から選択される、請求項１２に記載の方法。
【手続補正２】
【補正対象書類名】明細書
【補正対象項目名】００３７
【補正方法】変更
【補正の内容】
【００３７】
一部の実施形態では、本発明は、供給原材料として非鉄合金薄片のコイルを用意することと、供給原材料のコイルを伸ばすことと、非鉄合金の再結晶温度と、非鉄合金の固相線温度よりも５．６℃（１０°Ｆ）低い温度との間の温度まで供給原材料を加熱することと、供給原材料を焼き入れして、あるテンパを有する熱処理された製品を形成することとを含む、ライン外での工程で非鉄合金薄片を製造する方法である。一部の実施形態では、第１のテンパは、Ｏテンパ、Ｔテンパ、又はＷテンパである。一部の実施形態では、焼き入れは、液体スプレー、ガス、ガス及びその後に液体、並びに／又は、液体及びその後にガスを用いて実行される。
【手続補正３】
【補正対象書類名】明細書
【補正対象項目名】００４６
【補正方法】変更
【補正の内容】
【００４６】
一部の実施形態では、供給原材料は、非鉄合金の再結晶温度に等しい温度にまで加熱される。一部の実施形態では、供給原材料は、非鉄合金の再結晶温度と、非鉄合金の固相線温度又は非均衡融解温度よりも４７．２℃（８５°Ｆ）低い温度との間の温度にまで加熱される。一部の実施形態では、供給原材料は、非鉄合金の再結晶温度と、非鉄合金の固相線温度又は非均衡融解温度よりも４４．４℃（８０°Ｆ）低い温度との間の温度にまで加熱される。一部の実施形態では、供給原材料は、非鉄合金の再結晶温度と、非鉄合金の固相線温度又は非均衡融解温度よりも３８．９℃（７０°Ｆ）低い温度との間の温度にまで加熱される。一部の実施形態では、供給原材料は、非鉄合金の再結晶温度と、非鉄合金の固相線温度又は非均衡融解温度よりも３３．３℃（６０°Ｆ）低い温度との間の温度にまで加熱される。一部の実施形態では、供給原材料は、非鉄合金の再結晶温度と、非鉄合金の固相線温度又は非均衡融解温度よりも２７．８℃（５０°Ｆ）低い温度との間の温度にまで加熱される。一部の実施形態では、供給原材料は、非鉄合金の再結晶温度と、非鉄合金の固相線温度又は非均衡融解温度よりも２２．２℃（４０°Ｆ）低い温度との間の温度にまで加熱される。一部の実施形態では、供給原材料は、非鉄合金の再結晶温度と、非鉄合金の固相線温度又は非均衡融解温度よりも１６．７℃（３０°Ｆ）低い温度との間の温度にまで加熱される。一部の実施形態では、供給原材料は、非鉄合金の再結晶温度と、非鉄合金の固相線温度又は非均衡融解温度よりも１１．１℃（２０°Ｆ）低い温度との間の温度にまで加熱される。一部の実施形態では、供給原材料は、非鉄合金の再結晶温度と、非鉄合金の固相線温度又は非均衡融解温度よりも５．６℃（１０°Ｆ）低い温度との間の温度にまで加熱される。一部の実施形態では、供給原材料は、非鉄合金の再結晶温度と、非鉄合金の固相線温度又は非均衡融解温度よりも２．８℃（５°Ｆ）低い温度との間の温度にまで加熱される。一部の実施形態では、供給原材料は、非鉄合金の再結晶温度と、非鉄合金の固相線温度又は非均衡融解温度との間の温度にまで加熱される。
【手続補正４】
【補正対象書類名】明細書
【補正対象項目名】００４７
【補正方法】変更
【補正の内容】
【００４７】
一部の実施形態では、供給原材料は、非鉄合金の再結晶温度と、非鉄合金の固相線温度又は非均衡融解温度よりも５５．６℃（１００°Ｆ）低い温度との間の温度にまで加熱される。一部の実施形態では、供給原材料は、非鉄合金の再結晶温度と、非鉄合金の固相線温度又は非均衡融解温度よりも６１．１℃（１１０°Ｆ）低い温度との間の温度にまで加熱される。一部の実施形態では、供給原材料は、非鉄合金の再結晶温度と、非鉄合金の固相線温度又は非均衡融解温度よりも６６．７℃（１２０°Ｆ）低い温度との間の温度にまで加熱される。一部の実施形態では、供給原材料は、非鉄合金の再結晶温度と、非鉄合金の固相線温度又は非均衡融解温度よりも７２．２℃（１３０°Ｆ）低い温度との間の温度にまで加熱される。一部の実施形態では、供給原材料は、非鉄合金の再結晶温度と、非鉄合金の固相線温度又は非均衡融解温度よりも７７．８℃（１４０°Ｆ）低い温度との間の温度にまで加熱される。一部の実施形態では、供給原材料は、非鉄合金の再結晶温度と、非鉄合金の固相線温度又は非均衡融解温度よりも８８．９℃（１６０°Ｆ）低い温度との間の温度にまで加熱される。一部の実施形態では、供給原材料は、非鉄合金の再結晶温度と、非鉄合金の固相線温度又は非均衡融解温度よりも１００℃（１８０°Ｆ）低い温度との間の温度にまで加熱される。一部の実施形態では、供給原材料は、非鉄合金の再結晶温度と、非鉄合金の固相線温度又は非均衡融解温度よりも１１１．１℃（２００°Ｆ）低い温度との間の温度にまで加熱される。
【手続補正５】
【補正対象書類名】明細書
【補正対象項目名】００４８
【補正方法】変更
【補正の内容】
【００４８】
一部の実施形態では、供給原材料は、非鉄合金の再結晶温度と、非鉄合金の固相線温度又は非均衡融解温度よりも１６．７〜１１１．１℃（３０〜２００°Ｆ）低い温度との間の温度にまで加熱される。一部の実施形態では、供給原材料は、非鉄合金の再結晶温度と、非鉄合金の固相線温度又は非均衡融解温度よりも２７．８〜１１１．１℃（５０〜２００°Ｆ）低い温度との間の温度にまで加熱される。一部の実施形態では、供給原材料は、非鉄合金の再結晶温度と、非鉄合金の固相線温度又は非均衡融解温度よりも３８．９〜１１１．１℃（７０〜２００°Ｆ）低い温度との間の温度にまで加熱される。一部の実施形態では、供給原材料は、非鉄合金の再結晶温度と、非鉄合金の固相線温度又は非均衡融解温度よりも５５．６〜１１１．１℃（１００〜２００°Ｆ）低い温度との間の温度にまで加熱される。一部の実施形態では、供給原材料は、非鉄合金の再結晶温度と、非鉄合金の固相線温度又は非均衡融解温度よりも７２．２〜１１１．１℃（１３０〜２００°Ｆ）低い温度との間の温度にまで加熱される。一部の実施形態では、供給原材料は、非鉄合金の再結晶温度と、非鉄合金の固相線温度又は非均衡融解温度よりも９４．４〜１１１．１℃（１７０〜２００°Ｆ）低い温度との間の温度にまで加熱される。
【手続補正６】
【補正対象書類名】明細書
【補正対象項目名】００４９
【補正方法】変更
【補正の内容】
【００４９】
一部の実施形態では、供給原材料は、非鉄合金の再結晶温度と、非鉄合金の固相線温度又は非均衡融解温度よりも２２．２〜１１１．１℃（４０〜２００°Ｆ）低い温度との間の温度にまで加熱される。一部の実施形態では、供給原材料は、非鉄合金の再結晶温度と、非鉄合金の固相線温度又は非均衡融解温度よりも２２．２〜１００℃（４０〜１８０°Ｆ）低い温度との間の温度にまで加熱される。一部の実施形態では、供給原材料は、非鉄合金の再結晶温度と、非鉄合金の固相線温度又は非均衡融解温度よりも２２．２〜８８．９℃（４０〜１６０°Ｆ）低い温度との間の温度にまで加熱される。一部の実施形態では、供給原材料は、非鉄合金の再結晶温度と、非鉄合金の固相線温度又は非均衡融解温度よりも２２．２〜７７．８℃（４０〜１４０°Ｆ）低い温度との間の温度にまで加熱される。一部の実施形態では、供給原材料は、非鉄合金の再結晶温度と、非鉄合金の固相線温度又は非均衡融解温度よりも２２．２〜６６．７℃（４０〜１２０°Ｆ）低い温度との間の温度にまで加熱される。一部の実施形態では、供給原材料は、非鉄合金の再結晶温度と、非鉄合金の固相線温度又は非均衡融解温度よりも２２．２〜５５．６℃（４０〜１００°Ｆ）低い温度との間の温度にまで加熱される。一部の実施形態では、供給原材料は、非鉄合金の再結晶温度と、非鉄合金の固相線温度又は非均衡融解温度よりも２２．２〜４４．４℃（４０〜８０°Ｆ）低い温度との間の温度にまで加熱される。
【手続補正７】
【補正対象書類名】明細書
【補正対象項目名】００５０
【補正方法】変更
【補正の内容】
【００５０】
一部の実施形態では、供給原材料は、再結晶温度よりも０．６℃（１°Ｆ）高い温度まで加熱される。一部の実施形態では、供給原材料は、再結晶温度よりも５．６℃（１０°Ｆ）高い温度まで加熱される。一部の実施形態では、供給原材料は、再結晶温度よりも１１．１℃（２０°Ｆ）高い温度まで加熱される。一部の実施形態では、供給原材料は、再結晶温度よりも１６．７℃（３０°Ｆ）高い温度まで加熱される。一部の実施形態では、供給原材料は、再結晶温度よりも２７．８℃（５０°Ｆ）高い温度まで加熱される。一部の実施形態では、供給原材料は、再結晶温度よりも４１．７℃（７５°Ｆ）高い温度まで加熱される。一部の実施形態では、供給原材料は、再結晶温度よりも５５．６℃（１００°Ｆ）高い温度まで加熱される。一部の実施形態では、供給原材料は、再結晶温度よりも６９．４℃（１２５°Ｆ）高い温度まで加熱される。一部の実施形態では、供給原材料は、再結晶温度よりも８３．３℃（１５０°Ｆ）高い温度まで加熱される。一部の実施形態では、供給原材料は、再結晶温度よりも１１１．１℃（２００°Ｆ）高い温度まで加熱される。一部の実施形態では、供給原材料は、再結晶温度よりも１３８．９℃（２５０°Ｆ）高い温度まで加熱される。一部の実施形態では、供給原材料は、再結晶温度よりも１６６．７℃（３００°Ｆ）高い温度まで加熱される。一部の実施形態では、供給原材料は、再結晶温度よりも１９４．４℃（３５０°Ｆ）高い温度まで加熱される。一部の実施形態では、供給原材料は、再結晶温度よりも２２２．２℃（４００°Ｆ）高い温度まで加熱される。